ПРИМЕНЕНИЕ КИСЛОТНОЙ ОБРАБОТКИ ДЛЯ СНИЖЕНИЯ ПЛАСТИЧНОСТИ КОМПОЗИЦИИ, СОДЕРЖАЩЕЙ ТИТАНСОДЕРЖАЩИЙ ЦЕОЛИТНЫЙ МАТЕРИАЛ, ИМЕЮЩИЙ СТРУКТУРНЫЙ ТИП MWW

R
A
N
1. Применение обработанного кислотой титансодержащего цеолитного материала, имеющего структурный тип MWW, для приготовления композиции, имеющей относительную пластичность P меньше 1, причем указанная композиция содержит титансодержащий цеолитный материал, имеющий структурный тип MWW, причем относительная пластичность определяется как пластичность P указанной композиции, деленная на пластичность P композиции, которая отличается от указанной композиции тем, что титансодержащий цеолитный материал, имеющий структурный тип, используемый для приготовления композиции, является не обработанным кислотой.
2. Применение по п. 1, причем обработанный кислотой титансодержащий цеолитный материал, имеющий структурный тип MWW, получаем или получен с помощью способа, включающего
(i) предоставление титансодержащего цеолитного материала, имеющего структурный тип MWW;
(ii) приготовление обработанного кислотой титансодержащего цеолитного материала, имеющего структурный тип MWW, путем подвергания титансодержащего цеолитного материала, имеющего структурный тип MWW, предоставленного в (i), кислотной обработке, включающей
(ii.1) приготовление водной суспензии, содержащей водную жидкую фазу и титансодержащий цеолитный материал, имеющий структурный тип MWW, предоставленный в (i), причем водная жидкая фаза содержит воду и кислоту;
(ii.2) нагревание водной суспензии согласно (ii.1);
(ii.3) отделение обработанного кислотой титансодержащего цеолитного материала, имеющего структурный тип MWW, от жидкой фазы водной суспензии согласно (ii.2).
3. Применение по п. 2, причем по меньшей мере 99 % массовых, предпочтительно по меньшей мере 99,5 % массовых, более предпочтительно по меньшей мере 99,9 % массовых цеолитной структуры титансодержащего цеолитного материала, имеющего структурный тип MWW, предоставленного в (i), состоит из Ti, Si, O и H, причем титансодержащий цеолитный материал, имеющий структурный тип MWW, предоставленный в (i), содержит титан, рассчитанный как элементарный титан, предпочтительно в количестве в диапазоне от 0,1 до 5 % массовых, более предпочтительно в диапазоне от 0,5 до 4 % массовых, более предпочтительно в диапазоне от 1 до 3,5 % массовых, в пересчете на общую массу титансодержащего цеолитного материала, имеющего структурный тип MWW.
4. Применение по п. 2, причем титансодержащий цеолитный материал, имеющий структурный тип MWW, содержит, предпочтительно состоит из частиц, имеющих распределение частиц по размерам, характеризуемое значением Dv10 в диапазоне от 1 до 5 микрометров, предпочтительно в диапазоне от 2 до 4 микрометров, значением Dv50 в диапазоне от 7 до 15 микрометров, предпочтительно в диапазоне от 8 до 12 микрометров, и значением Dv90 в диапазоне от 20 до 40 микрометров, предпочтительно в диапазоне от 25 до 35 микрометров.
5. Применение по п. 2, причем кислота, содержащаяся в водной жидкой фазе, содержит, предпочтительно представляет собой одну или несколько неорганических кислот, предпочтительно одну или несколько из фосфорной кислоты, серной кислоты, соляной кислоты и азотной кислоты, причем более предпочтительно, кислота содержит, предпочтительно представляет собой азотную кислоту, причем водная жидкая фаза согласно (ii.1) предпочтительно имеет pH в диапазоне от 0 до 5, более предпочтительно в диапазоне от 0 до 3, более предпочтительно в диапазоне от 0 до 2.
6. Применение по п. 2, причем в (ii.2) водную суспензию согласно (ii.1) нагревают до температуры суспензии в диапазоне от 50 до 175°С, предпочтительно в диапазоне от 70 до 125°С, более предпочтительно, в диапазоне от 95 до 105°С, причем в (ii.2) эту водную суспензию предпочтительно выдерживают при указанной температуре в течение от 0,1 до 6 ч, более предпочтительно от 0,3 до 2 ч, более предпочтительно от 0,5 до 1,5 ч.
7. Применение по п. 2, причем отделение обработанного кислотой титансодержащего цеолитного материала, имеющего структурный тип MWW, от жидкой фазы водной суспензии согласно (ii.2) включает сушку обработанного кислотой титансодержащего цеолитного материала, имеющего структурный тип MWW, предпочтительно в газовой атмосфере при температуре газовой атмосферы в диапазоне от 100 до 250°С, предпочтительно в диапазоне от 110 до 200°С, более предпочтительно в диапазоне от 120 до 160°С, и дополнительно включает прокаливание высушенного обработанного кислотой титансодержащего цеолитного материала, имеющего структурный тип MWW, предпочтительно высушенного обработанного кислотой титансодержащего цеолитного материала, имеющего структурный тип MWW, предпочтительно в газовой атмосфере при температуре газовой атмосферы в диапазоне от 400 до 800°С, более предпочтительно в диапазоне от 500 до 750°С, более предпочтительно в диапазоне от 600 до 700°С.
8. Применение по п. 2, причем способ дополнительно включает
(iii) введение цинка в обработанный кислотой титансодержащий цеолитный материал, имеющий структурный тип MWW, согласно (ii), причем в (iii) введение цинка предпочтительно включает
(iii.1) приготовление водной суспензии, содержащей водную жидкую фазу и обработанный кислотой титансодержащий цеолитный материал, имеющий структурный тип MWW, причем водная жидкая фаза содержит воду и растворенную соль цинка;
(iii.2) нагревание водной суспензии согласно (iii.1);
(iii.3) отделение обработанного кислотой титансодержащего цеолитного материала, имеющего структурный тип MWW и содержащего цинк, от жидкой фазы водной суспензии согласно (iii.2);
причем в водной суспензии согласно (iii.1), массовое соотношение растворенной соли цинка, рассчитанной как элементарный цинк, по отношению к обработанному кислотой титансодержащему цеолитному материалу, имеющему структурный тип MWW, находится в диапазоне от 0,01:1 до 0,2:1, предпочтительно в диапазоне от 0,02:1 до 0,1:1, более предпочтительно в диапазоне от 0,04:1 до 0,06:1;
причем в (iii.2) водную суспензию согласно (iii.1) нагревают до температуры суспензии в диапазоне от 65 до 135°С, предпочтительно в диапазоне от 75 до 125°С, более предпочтительно в диапазоне от 85 до 115°С;
причем отделение обработанного кислотой титансодержащего цеолитного материала, имеющего структурный тип MWW и содержащего цинк, от жидкой фазы водной суспензии согласно (iii.2) дополнительно включает сушку обработанного кислотой титансодержащего цеолитного материала, имеющего структурный тип MWW и содержащего цинк, предпочтительно в газовой атмосфере при температуре газовой атмосферы в значительном диапазоне от 100 до 300°С, предпочтительно в диапазоне от 150 до 275°С, более предпочтительно в диапазоне от 200 до 250°С, и дополнительно включает прокаливание обработанного кислотой титансодержащего цеолитного материала, имеющего структурный тип MWW и содержащего цинк, предпочтительно высушенного обработанного кислотой титансодержащего цеолитного материала, имеющего структурный тип MWW и содержащего цинк, предпочтительно в газовой атмосфере при температуре газовой атмосферы в диапазоне от 500 до 725°С, более предпочтительно в диапазоне от 600 до 700°С, более предпочтительно в диапазоне от 625 до 675°С.
R
9. Применение по п. 2, причем приготовление композиции, имеющей относительную пластичность P меньше 1, включает
(iv) смешивание титансодержащего цеолитного материала, имеющего структурный тип MWW, полученного из (ii) или (iii), предпочтительно полученного из (iii), с предшественником связующего средства на основе диоксида кремния, водой и агентом для замешивания;
причем агент для замешивания, содержащийся в композиции согласно (iv), содержит, предпочтительно представляет собой один или несколько гидрофильных полимеров, более предпочтительно содержит, более предпочтительно представляет собой один или несколько углеводов, более предпочтительно содержит, более предпочтительно представляет собой один или несколько из целлюлозы и производного целлюлозы, более предпочтительно содержит, более предпочтительно представляет собой один или несколько из целлюлозы, простого эфира целлюлозы и сложного эфира целлюлозы;
причем предшественник связующего средства на основе диоксида кремния, содержащийся в композиции согласно (iv), содержит, предпочтительно представляет собой один или несколько из силикагеля, осажденного диоксида кремния, пирогенного диоксида кремния и коллоидного диоксида кремния;
причем по меньшей мере 99 % массовых, предпочтительно по меньшей мере 99,5 % массовых, более предпочтительно по меньшей мере 99,9 % массовых композиции согласно (iv) состоит из титансодержащего цеолитного материала, имеющего структурный тип MWW, предшественника связующего средства на основе диоксида кремния, воды и агента для замешивания.
10. Применение по п. 2, причем титансодержащий цеолитный материал, имеющий структурный тип MWW, предоставленный в (i), обладает водопоглощающей способностью по меньшей мере 11 % массовых, как определено согласно ссылочному примеру 1 в настоящем документе.
R
11. Применение по п. 1, причем композиция имеет относительную пластичность P в диапазоне от 0,1 до 0,9, предпочтительно в диапазоне от 0,2 до 0,6.
R
A
12. Применение по п. 1, причем композиция, имеющая относительную пластичность P меньше 1, имеет пластичность P не более 1500 Н, предпочтительно в диапазоне от 400 до 1250 Н, более предпочтительно в диапазоне от 450 до 1000 Н.
R
13. Применение по одному из пп. 1-12, причем для снижения относительной пластичности P композиции, в качестве дополнительного компонента указанной композиции используют один или несколько из полистирола, полиакрилата, полиметакрилата, полиолефина, полиамида и сложного полиэфира, предпочтительно полиалкиленоксид, более предпочтительно полиэтиленоксид.
14. Применение полиэтиленоксида для снижения пластичности композиции, содержащей титансодержащий цеолитный материал, имеющий структурный тип MWW, или способ снижения пластичности композиции, содержащей титансодержащий цеолитный материал, имеющий структурный тип MWW, с использованием полиэтиленоксида в качестве компонента указанной композиции.